(57)【特許請求の範囲】
【請求項１】
回転中心となるジャーナル部と、そのジャーナル部に対して偏心したピン部と、前記ジャーナル部と前記ピン部をつなぐクランクアーム部と、を有する鍛造クランク軸の製造方法であって、
当該製造方法は、
前記クランクアーム部の前記ピン部近傍の両側部それぞれの外周に当該外周から突出する余肉部を有するクランク軸の形状が造形されたバリ付きの仕上げ鍛造材を成形する型鍛造工程と、
前記型鍛造工程で成形した前記仕上げ鍛造材からバリを除去するバリ抜き工程と、
前記バリ抜き工程でバリを除去してなるクランク軸に対し、ロールを前記ピン部の偏心方向に沿って移動させながら前記クランクアーム部の前記余肉部に押し当てることにより、前記クランクアーム部の前記余肉部を、前記クランクアーム部の前記ジャーナル部側の表面に向けて折り曲げる余肉部折り曲げ工程と、を含む、鍛造クランク軸の製造方法。
【請求項２】
請求項１に記載の鍛造クランク軸の製造方法において、
前記余肉部折り曲げ工程では、前記クランクアーム部の前記ジャーナル部側の表面のうちで前記両側部の領域を少なくとも除く表面を、第１金型の押し当てにより保持する、鍛造クランク軸の製造方法。
【請求項３】
請求項１又は２に記載の鍛造クランク軸の製造方法において、
前記型鍛造工程で成形する前記仕上げ鍛造材の前記余肉部は、前記クランクアーム部の前記両側部から前記ピン部の偏心方向の頂部までの範囲の外周から突出する、鍛造クランク軸の製造方法。
【請求項４】
請求項１〜３のいずれかに記載の鍛造クランク軸の製造方法において、
前記余肉部折り曲げ工程は、金型を用いたプレス圧下によりクランク軸の形状を矯正する整形工程で実施する、鍛造クランク軸の製造方法。
【発明の詳細な説明】
【技術分野】
【０００１】
本発明は、熱間鍛造によりクランク軸を製造する方法に関する。
【背景技術】
【０００２】
自動車、自動二輪車、農業機械、船舶等のレシプロエンジンは、ピストンの往復運動を回転運動に変換して動力を取り出すために、クランク軸が不可欠である。クランク軸は、型鍛造によって製造されるものと、鋳造によって製造されるものとに大別される。特に、高強度と高剛性が要求される場合は、それらの特性に優れた前者の鍛造クランク軸が多用される。
【０００３】
一般に、鍛造クランク軸は、断面が丸形又は角形で全長にわたって断面積が一定のビレットを原材料とし、予備成形、型鍛造、バリ抜き、及び整形の各工程を順に経て製造される。通常、予備成形工程は、ロール成形と曲げ打ちの各工程を含み、型鍛造工程は、荒打ちと仕上げ打ちの各工程を含む。
【０００４】
図１は、従来の一般的な鍛造クランク軸の製造工程を説明するための模式図である。同図に例示するクランク軸１（図１（ｆ）参照）は、４気筒エンジンに搭載されるものであり、４気筒−８枚カウンターウエイトのクランク軸である。そのクランク軸１は、５つのジャーナル部Ｊ１〜Ｊ５、４つのピン部Ｐ１〜Ｐ４、フロント部Ｆｒ、フランジ部Ｆｌ、及びジャーナル部Ｊ１〜Ｊ５とピン部Ｐ１〜Ｐ４をそれぞれつなぐ８枚のクランクアーム部（以下、単に「アーム部」ともいう）Ａ１〜Ａ８から構成される。また、クランク軸１は、８枚の全てのアーム部Ａ１〜Ａ８にカウンターウエイト部（以下、単に「ウエイト部」ともいう）Ｗ１〜Ｗ８を有する。
【０００５】
以下では、ジャーナル部Ｊ１〜Ｊ５、ピン部Ｐ１〜Ｐ４、アーム部Ａ１〜Ａ８及びウエイト部Ｗ１〜Ｗ８のそれぞれを総称するとき、その符号は、ジャーナル部で「Ｊ」、ピン部で「Ｐ」、アーム部で「Ａ」、ウエイト部で「Ｗ」とも記す。ピン部Ｐ及びこのピン部Ｐにつながる一組のアーム部Ａ（ウエイト部Ｗを含む）をまとめて「スロー」ともいう。
【０００６】
図１に示す製造方法では、以下のようにして鍛造クランク軸１が製造される。先ず、予め所定の長さに切断した図１（ａ）に示すビレット２を誘導加熱炉やガス雰囲気加熱炉によって加熱した後、ロール成形を行う。ロール成形工程では、例えば孔型ロールによりビレット２を圧延して絞りつつその体積を長手方向に配分し、中間素材であるロール荒地３を成形する（図１（ｂ）参照）。次に、曲げ打ち工程では、ロール成形によって得られたロール荒地３を長手方向と直角な方向から部分的にプレス圧下してその体積を配分し、更なる中間素材である曲げ荒地４を成形する（図１（ｃ）参照）。
【０００７】
続いて、荒打ち工程では、曲げ打ちによって得られた曲げ荒地４を上下に一対の金型を用いてプレス鍛造し、クランク軸（最終製品）のおおよその形状が造形された鍛造材５を成形する（図１（ｄ）参照）。更に、仕上げ打ち工程では、荒打ちによって得られた荒鍛造材５が供され、荒鍛造材５を上下に一対の金型を用いてプレス鍛造し、最終製品のクランク軸と合致する形状が造形された鍛造材６を成形する（図１（ｅ）参照）。これら荒打ち及び仕上げ打ちのとき、互いに対向する金型の型割面の間から、余材がバリとして流出する。このため、荒鍛造材５及び仕上げ鍛造材６は、いずれも、造形されたクランク軸の周囲にバリ（５ａ、６ａ）が大きく付いている。
【０００８】
バリ抜き工程では、仕上げ打ちによって得られたバリ６ａ付きの仕上げ鍛造材６を上下から金型で保持しつつ、刃物型によってバリ６ａを打ち抜き除去する。これにより、図１（ｆ）に示すように、鍛造クランク軸１が得られる。整形工程では、バリを除去した鍛造クランク軸１の要所を上下から金型で僅かにプレス圧下し、最終製品の寸法形状に矯正する。ここで、クランク軸１の要所は、例えば、ジャーナル部Ｊ、ピン部Ｐ、フロント部Ｆｒ、フランジ部Ｆｌなどといった軸部、更にはアーム部Ａ及びウエイト部Ｗが該当する。こうして、鍛造クランク軸１が製造される。
【０００９】
図１に示す製造工程は、図１（ｆ）に示す４気筒−８枚カウンターウエイトのクランク軸に限らず、様々なクランク軸に適用できる。例えば、４気筒−４枚カウンターウエイトのクランク軸にも適用できる。ここで、４気筒−４枚カウンターウエイトのクランク軸では、８枚のアーム部Ａのうち、一部のアームにウエイト部Ｗを設ける。例えば先頭の第１アーム部Ａ１、最後尾の第８アーム部Ａ８、及び中央の２枚のアーム部（第４アーム部Ａ４、第５アーム部Ａ５）にウエイト部Ｗを設ける。その他に、３気筒エンジン、直列６気筒エンジン、Ｖ型６気筒エンジン、８気筒エンジン等に搭載されるクランク軸であっても、製造工程は同様である。なお、ピン部の配置角度の調整が必要な場合は、バリ抜き工程の後に、捩り工程が追加される。
【００１０】
近年、特に自動車用のレシプロエンジンには、燃費の向上のために軽量化が求められている。このため、レシプロエンジンの基幹部品であるクランク軸にも、軽量化の要求が著しくなっている。鍛造クランク軸の軽量化を図る従来技術としては、下記のものがある。
【００１１】
特許文献１及び２には、ジャーナル部側の表面に穴部が形成されたアーム部が記載され、このアーム部を有するクランク軸の製造方法も記載されている。アーム部の穴部は、ジャーナル部の軸心とピン部の軸心とを結ぶ直線（以下、「アーム部中心線」ともいう）上に形成され、ピン部に向けて大きく深く窪む。このような同文献に記載されたアーム部は、穴部の体積分が軽量化される。アーム部の軽量化は、アーム部と対をなすウエイト部の重量軽減につながり、ひいては鍛造クランク軸全体の軽量化につながる。また、同文献に開示されたアーム部は、アーム部中心線を間に挟むピン部近傍の両側部で厚みが厚く維持されていることから、剛性（ねじり剛性及び曲げ剛性）も確保される。
【００１２】
このように、アーム部の両側部の厚みを厚く維持しつつ、アーム部のジャーナル部側の表面に凹みを持たせれば、軽量化と剛性確保を同時に図ることができる。
【００１３】
ただし、そのような独特な形状のアーム部を有する鍛造クランク軸は、従来の製造方法では製造することが困難である。型鍛造工程において、アーム部表面に凹みを形成しようとすれば、当該凹み部位の金型の型抜き勾配が逆勾配になり、成形された鍛造材が金型から抜けなくなる事態が生じるからである。
【００１４】
そのような事態に対処するため、特許文献１及び２に記載された製造方法では、型鍛造工程ではアーム部表面に凹みを形成することなくアーム部を小さく成形することとしている。また、バリ抜き工程の後に、アーム部の表面にパンチを押し込み、そのパンチの痕跡によって凹みを形成することとしている。
【先行技術文献】
【特許文献】
【００１５】
【特許文献１】特開２０１２−７７２６号公報
【特許文献２】特開２０１０−２３００２７号公報
【発明の概要】
【発明が解決しようとする課題】
【００１６】
確かに、前記特許文献１及び２に記載された製造方法によれば、アーム部の両側部の厚みを厚く維持しつつ、アーム部のジャーナル部側の表面に凹みを形成することが可能となる。これにより、軽量化と剛性確保を同時に図った鍛造クランク軸を製造することができる。
【００１７】
しかし、この製造方法では、アーム部表面に凹みを形成するために、アーム部表面にパンチを強く押し込んでアーム部全体を変形させることから、パンチの押し込みに多大な力を要する。このため、パンチに多大な力を付与するための格別な設備構成が必要であり、パンチの耐久性に関しても配慮が必要となる。
【００１８】
本発明の目的は、軽量化と剛性確保を同時に図った鍛造クランク軸を簡便に得ることができる鍛造クランク軸の製造方法を提供することにある。
【課題を解決するための手段】
【００１９】
本発明の実施形態による鍛造クランク軸の製造方法は、回転中心となるジャーナル部と、そのジャーナル部に対して偏心したピン部と、前記ジャーナル部と前記ピン部をつなぐクランクアーム部と、を有する鍛造クランク軸の製造方法である。当該製造方法は、型鍛造工程と、バリ抜き工程と、余肉部折り曲げ工程と、を含む。前記型鍛造工程では、前記クランクアーム部の前記ピン部近傍の両側部それぞれの外周に当該外周から突出する余肉部を有するクランク軸の形状が造形されたバリ付きの仕上げ鍛造材を成形する。前記バリ抜き工程では、前記型鍛造工程で成形した前記仕上げ鍛造材からバリを除去する。前記余肉部折り曲げ工程では、前記バリ抜き工程でバリを除去してなるクランク軸に対し、ロールを前記ピン部の偏心方向に沿って移動させながら前記クランクアーム部の前記余肉部に押し当てることにより、前記クランクアーム部の前記余肉部を、前記クランクアーム部の前記ジャーナル部側の表面に向けて折り曲げる。
【００２０】
上記の製造方法において、前記余肉部折り曲げ工程では、前記クランクアーム部の前記ジャーナル部側の表面のうちで前記両側部の領域を少なくとも除く表面を、第１金型の押し当てにより保持する構成とするのが好ましい。
【００２１】
上記の製造方法において、前記型鍛造工程で成形する前記仕上げ鍛造材の前記余肉部は、前記クランクアーム部の前記両側部から前記ピン部の偏心方向の頂部までの範囲の外周から突出する構成とすることができる。
【００２２】
上記の製造方法において、前記余肉部折り曲げ工程は、金型を用いたプレス圧下によりクランク軸の形状を矯正する整形工程で実施する構成とするのが好ましい。
【発明の効果】
【００２３】
本発明によれば、アーム部の両側部の外周に局部的に突出する余肉部を形成し、この局部的に突出する余肉部を、ロールの押し当てによって折り曲げる。これにより、アーム部の両側部の厚みを厚く維持しつつ、アーム部のジャーナル部側の表面に凹みを形成することが可能となる。このため、得られる鍛造クランク軸において、軽量化と剛性確保を同時に図ることができる。その製造の際、局部的に突出する余肉部をロールの押し当てによって折り曲げるだけで十分であることから、多大な力を要することなく簡便に行える。
【図面の簡単な説明】
【００２４】
【図１】図１は、従来の一般的な鍛造クランク軸の製造工程を説明するための模式図である。
【図２】図２は、本発明の第１実施形態における整形前のクランク軸のアーム部形状を示す模式図であり、同図（ａ）は斜視図、同図（ｂ）はジャーナル部側から見たときの正面図、同図（ｃ）は上面図、同図（ｄ）はＡ−Ａ断面図である。
【図３】図３は、本発明の第１実施形態における整形後のクランク軸のアーム部形状を示す模式図であり、同図（ａ）は斜視図、同図（ｂ）はジャーナル部側から見たときの正面図、同図（ｃ）は上面図、同図（ｄ）はＢ−Ｂ断面図である。
【図４】図４は、本発明の第１実施形態の整形工程におけるロールの動作例を示す模式図であり、同図（ａ）は整形前の状態を示す正面図、同図（ｂ）は折り曲げ時の状態を示す断面図、同図（ｃ）は整形後の状態を示す正面図である。
【図５】図５は、本発明の第１実施形態の整形工程における第１金型の動作例を模式的に示す上面図であり、同図（ａ）は第１金型を押し付けた状態を、同図（ｂ）は整形後の状態をそれぞれ示す。
【図６】図６は、本発明の第２実施形態における整形前のクランク軸のアーム部形状を示す模式図であり、同図（ａ）はジャーナル部側から見たときの正面図、同図（ｂ）は上面図である。
【図７】図７は、本発明の第２実施形態における整形後のクランク軸のアーム部形状を示す模式図であり、同図（ａ）はジャーナル部側から見たときの正面図、同図（ｂ）は上面図である。
【図８】図８は、本発明の第２実施形態の整形工程におけるロールの動作例を示す模式図であり、同図（ａ）は整形前の状態を示す正面図、同図（ｂ）は折り曲げ時の状態を示す断面図、同図（ｃ）は整形後の状態を示す正面図である。
【図９】図９は、本発明の第２実施形態の整形工程における第１金型の動作例を模式的に示す側面図であり、同図（ａ）は第１金型を押し付けた状態を、同図（ｂ）は整形後の状態をそれぞれ示す。
【図１０】図１０は、バレル型ロールを用いる場合の構成例を模式的に示す断面図である。
【発明を実施するための形態】
【００２５】
本発明の鍛造クランク軸の製造方法は、第１実施形態及び第２実施形態を採用することができる。第１実施形態と第２実施形態では、鍛造クランク軸のアーム部形状が異なる。具体的には、第１実施形態では、後述の図２に示すように、整形前の鍛造クランク軸のアーム部Ａにおいて、クランクアーム部の両側部（Ａａ、Ａｂ）に余肉部（Ａａａ、Ａｂａ）を設ける。これに対し、第２実施形態では、後述の図６に示すように、整形前の鍛造クランク軸のアーム部Ａにおいて、クランクアーム部の両側部（Ａａ、Ａｂ）からピン部の偏心方向の頂部Ａｃ（以下、「ピントップ部」ともいう）までの範囲に余肉部（Ａａａ、Ａｂａ、Ａｃａ）を設ける。
【００２６】
以下に、本発明の鍛造クランク軸の製造方法について、第１実施形態と第２実施形態とに分けて説明する。
【００２７】
［第１実施形態］
第１実施形態では、前記図１に示す製造工程を採用できる。すなわち、第１実施形態は、予備成形（ロール成形と曲げ打ち）、型鍛造（荒打ちと仕上げ打ち）、バリ抜き、及び整形の各工程を含む。予備成形、型鍛造、バリ抜き及び整形の各工程は、いずれも熱間で行う。
【００２８】
１．クランク軸のアーム部の形状
図２は、本発明の第１実施形態における整形前のクランク軸のアーム部形状を示す模式図であり、同図（ａ）は斜視図、同図（ｂ）はジャーナル部側から見たときの正面図、同図（ｃ）は上面図、同図（ｄ）はＡ−Ａ断面図である。
【００２９】
図３は、本発明の第１実施形態における整形後のクランク軸のアーム部形状を示す模式図であり、同図（ａ）は斜視図、同図（ｂ）はジャーナル部側から見たときの正面図、同図（ｃ）は上面図、同図（ｄ）はＢ−Ｂ断面図である。
【００３０】
図２及び図３では、クランク軸のアーム部（ウエイト部を含む）の１つを代表的に抽出して示しており、残りのクランク軸のアーム部を省略する。
【００３１】
第１実施形態の整形後のアーム部Ａでは、換言すると、最終製品である鍛造クランク軸のアーム部Ａでは、図３に示すように、ピン部Ｐ近傍の両側部（Ａａ、Ａｂ）がジャーナル部Ｊ側に膨らみ、それらの両側部（Ａａ、Ａｂ）の厚みが厚くされる。更に、そのアーム部Ａは、ジャーナル部Ｊ側の表面のうち、両側部（Ａａ、Ａｂ）の内側の領域Ａｓに、凹みを有する。
【００３２】
このように整形後のアーム部Ａは、両側部（Ａａ、Ａｂ）の厚みが厚く維持されるとともに、ジャーナル部Ｊ側の表面に凹みが形成されている。このため、第１実施形態による鍛造クランク軸は、アーム部Ａ表面の凹みによって軽量化を図ることができる。加えて、アーム部Ａの両側部（Ａａ、Ａｂ）の厚み維持によって剛性の確保を図ることができる。
【００３３】
これに対し、整形前のアーム部Ａは、図２に示すように、ジャーナル部Ｊ側の表面のうち、両側部（Ａａ、Ａｂ）の内側の領域Ａｓに、整形後の最終製品形状と合致する凹みを持つ。その凹みはアーム部Ａの両側部（Ａａ、Ａｂ）の領域まで滑らかに広がっている。これにより、そのアーム部形状は、両側部（Ａａ、Ａｂ）の厚みが整形後の最終製品の厚みよりも薄い。
【００３４】
更に、アーム部Ａの両側部（Ａａ、Ａｂ）には、それぞれの外周に当該外周から突出する余肉部（Ａａａ、Ａｂａ）が形成される。この余肉部（Ａａａ、Ａｂａ）は、板状であり、アーム部Ａの両側部（Ａａ、Ａｂ）の外周に沿って設けられる。余肉部（Ａａａ、Ａｂａ）の厚みは、その根元の両側部（Ａａ、Ａｂ）の厚みと比べ、同程度であるか又は薄い。
【００３５】
２．鍛造クランク軸の製造方法
上述のとおり、第１実施形態は、予備成形、型鍛造、バリ抜き、及び整形の各工程を含み、いずれの工程も熱間で一連に行われる。なお、ピン部の配置角度の調整が必要な場合は、バリ抜き工程と整形工程との間に、捩り工程が追加される。
【００３６】
第１実施形態では、前記図１に示す従来の製造方法と同様にして、予備成形工程で曲げ荒地を成形する。
【００３７】
次に、型鍛造工程（荒打ちと仕上げ打ち）で、その曲げ荒地からバリ付きの仕上げ鍛造材を成形する。その際、クランク軸のアーム部形状を、前記図２に示すような形状とする。具体的には、クランク軸のアーム部Ａは、上記の通り、ジャーナル部Ｊ表面に凹みが形成され、両側部（Ａａ、Ａｂ）の外周に板状の余肉部（Ａａａ、Ａｂａ）が形成される。その凹みは、アーム部Ａの両側部（Ａａ、Ａｂ）の領域まで滑らかに広がり、余肉部（Ａａａ、Ａｂａ）の厚みは、その根元の両側部（Ａａ、Ａｂ）の厚みと比べ、同程度であるか又は薄い。
【００３８】
荒打ちと仕上げ打ちのいずれの型鍛造も、上下に一対の金型を用いたプレス鍛造により行う。型鍛造に用いる金型には、それらの形状を反映した型彫刻部が彫り込まれている。型彫刻部の型抜き勾配は、アーム部表面の凹みに対応する部位、及びアーム部外周の余肉部（Ａａａ、Ａｂａ）に対応する部位のいずれでも、逆勾配にならない。このため、型鍛造は支障なく行える。
【００３９】
続いて、バリ抜き工程で、バリ付きの仕上げ鍛造材からバリを打ち抜いて除去することにより、鍛造クランク軸を得る。バリ抜き工程を経て得られたクランク軸は、前記図２に示す形状のアーム部を有し、アーム部Ａの両側部（Ａａ、Ａｂ）の外周に余肉部（Ａａａ、Ａｂａ）が形成されている。
【００４０】
そして、整形工程に移行する。第１実施形態の整形工程では、従来の一般的な整形工程と同様に、上下に一対の金型を用いる。加えて、ロールとともに第１金型を用いる。
【００４１】
図４は、本発明の第１実施形態の整形工程におけるロールの動作例を示す模式図であり、同図（ａ）は整形前の状態を示す正面図、同図（ｂ）は折り曲げ時の状態を示す断面図、同図（ｃ）は整形後の状態を示す正面図である。同図では、整形用金型及び第１金型の図示を省略する。また、同図（ｂ）は、同図（ａ）のＸ位置をロール１１が通過する時の状態を示すＸ位置の断面図である。
【００４２】
図５は、本発明の第１実施形態の整形工程における第１金型の動作例を模式的に示す上面図であり、同図（ａ）は第１金型を押し付けた状態を、同図（ｂ）は整形後の状態をそれぞれ示す。同図では、整形用金型及びロールの図示を省略する。
【００４３】
整形用金型（図示なし）には、型彫刻部が彫り込まれており、その型彫刻部には、前記図３に示すクランク軸の最終製品形状のうち、アーム部Ａを除いた部分（例：ジャーナル部Ｊ、ピン部Ｐ）の形状が反映されている。整形用金型は、ロールを収容するため、アーム部Ａに対応する部位がピン部Ｐの偏心方向に大きく開放されている。更に、整形用金型は、第１金型を収容するため、アーム部Ａのジャーナル部Ｊ側の表面の凹みに対応する部位が開放されている。
【００４４】
特に、第１実施形態の整形工程では、整形用金型に加え、ロール１１と第１金型２０が用いられる。ロール１１及び第１金型２０は、いずれも整形用金型から独立し、整形用金型の開放された部分に収容されている。
【００４５】
図４に示すようにロール１１は、その形状が略円柱状であり、ホルダー（図示なし）によって回転可能に支持されている。また、ロール１１は、クランク軸のアーム部Ａの中心線（ピン部Ｐの偏心方向）に沿って進退移動が可能である。ロール１１の進退移動は、ホルダーに連結された油圧シリンダ等によって実行される。このようなロール１１は、上下で対をなすように設けられ、ロール１１の回転軸は、アーム部Ａの両側部（Ａａ、Ａｂ）の外側面と略平行に配置される（図４（ｂ）参照）。
【００４６】
一方、第１金型２０には、アーム部表面の凹みに対応する形状の型彫刻部が彫り込まれている。第１金型２０は、アーム部表面の凹みに対して接触したり離間したりするように進退移動が可能である。第１金型２０の進退移動は、第１金型２０に連結された油圧シリンダ等によって実行される。
【００４７】
このような整形用金型、ロール１１及び第１金型２０を用いた整形工程は、以下のように行われる。先ず、下側の整形用金型の型彫刻部に、バリ抜き後のクランク軸を収納する。このとき、ロール１１及び第１金型２０は、いずれもクランク軸から離間した退避状態にあり、アーム部Ａは、アーム部外周の余肉部（Ａａａ、Ａｂａ）を含め、金型によって全く拘束されていない。
【００４８】
この状態から、上側の整形用金型を下側の整形用金型に向けて移動させる。これにより、クランク軸の軸部（例：ジャーナル部Ｊ、ピン部Ｐ、フロント部Ｆｒ、フランジ部Ｆｌ）、更にはウエイト部Ｗが僅かにプレス圧下され、最終製品の寸法形状に矯正される。
【００４９】
整形用金型によるプレス圧下の後、第１金型２０を進出させ、図５（ａ）に示すように、アーム部Ａのジャーナル部Ｊ側の表面に第１金型２０を押し付ける。このとき、第１金型２０は、アーム部Ａのジャーナル部Ｊ側の表面のうちで、両側部（Ａａ、Ａｂ）の領域を少なくとも除く凹み領域Ａｓの表面に押し付けられている。
【００５０】
次に、ロール１１をピン部の偏心方向に沿って移動させる（図４（ａ）のハッチングを施した矢印参照）。その際、先ず、ロール１１の外周面と余肉部（Ａａａ、Ａｂａ）のうちのピントップ部Ａｃ側の部位とが接触し、その部位にロール１１が押し当てられる。ロール１１をさらに移動させると、余肉部（Ａａａ、Ａｂａ）のピントップ部Ａｃ側の部位が、ロール１１の外周面に沿って変形し、ジャーナル部Ｊ側の表面に向けて徐々に折り曲げられる。ロール１１をさらに移動させると、余肉部（Ａａａ、Ａｂａ）が、ピントップ部Ａｃ側からピン部の偏心方向に沿って順に折り曲げられる。最終的に、余肉部（Ａａａ、Ａｂａ）の全部が、ジャーナル部Ｊ側の表面に向けて折り曲げられる（図４（ｃ）参照）。
【００５１】
これにより、アーム部Ａの両側部（Ａａ、Ａｂ）は、個々の余肉部（Ａａａ、Ａｂａ）の体積分だけジャーナル部Ｊ側の表面に向けて張り出す。このようにして、前記図３に示すように、アーム部Ａの両側部（Ａａ、Ａｂ）の厚みが厚くされ、アーム部Ａのジャーナル部Ｊ側の表面に凹みが形成されたクランク軸が得られる。
【００５２】
また、ロールの押し当て時、アーム部Ａは、そのジャーナル部Ｊ側の表面の凹み領域Ａｓに第１金型２０が押し当てられて拘束されているので、その凹み領域Ａｓの形状が安定する。更に、アーム部Ａの両側部（Ａａ、Ａｂ）は、ロールの押し当てによりジャーナル部Ｊ側に向けて張り出すが、その張り出し形状は第１金型２０により精密に成形される。
【００５３】
ロールの押し当てを完了した後、ロール１１及び第１金型２０を後退させてアーム部Ａから待避させ、その後に、上側の整形用金型を上昇させてクランク軸を取り出す。
【００５４】
このように第１実施形態によれば、アーム部Ａの両側部（Ａａ、Ａｂ）の厚みを厚く維持しつつ、アーム部Ａのジャーナル部Ｊ側の表面に凹みを形成することが可能となる。このため、第１実施形態は、軽量化と剛性確保を同時に図った鍛造クランク軸を製造することができる。
【００５５】
また、第１実施形態は、アーム部Ａの両側部（Ａａ、Ａｂ）の外周に局部的に突出する余肉部（Ａａａ、Ａｂａ）を形成し、この局部的に突出する余肉部（Ａａａ、Ａｂａ）をロール１１によって折り曲げる。このため、第１実施形態は、多大な力が不要であり、簡便に行える。
【００５６】
アーム部Ａの表面に第１金型２０を押し付ける場合、この第１金型２０をそれ以上に押し込むわけではないので、第１金型２０を保持する力は小さくて済む。また、アーム部Ａの表面に第１金型２０を押し付ける場合、ロール１１の押し当てによってアーム部Ａの最終的な形状を造形するにあたり、余肉部（Ａａａ、Ａｂａ）を単に折り曲げるだけとなる。このため、折り曲げの影響がジャーナル部等の他の部分に生じるのを防止できる。
【００５７】
また、第１実施形態では、アーム部外周の余肉部（Ａａａ、Ａｂａ）の折り曲げを整形工程で実施しているので、従来の製造工程を変更する必要はない。もっとも、アーム部外周の余肉部（Ａａａ、Ａｂａ）の折り曲げは、バリ抜き工程の後であれば、整形工程とは別工程で行っても構わない。
【００５８】
［第２実施形態］
第２実施形態は、上記の第１実施形態を基本とし、鍛造クランク軸のアーム部形状を変更したものである。
【００５９】
１．クランク軸のアーム部の形状
図６は、本発明の第２実施形態における整形前のクランク軸のアーム部形状を示す模式図であり、同図（ａ）はジャーナル部側から見たときの正面図、同図（ｂ）は上面図である。
【００６０】
図７は、本発明の第２実施形態における整形後のクランク軸のアーム部形状を示す模式図であり、同図（ａ）はジャーナル部側から見たときの正面図、同図（ｂ）は上面図である。
【００６１】
第２実施形態の整形後のアーム部Ａでは、換言すると、最終製品である鍛造クランク軸のアーム部Ａでは、図７に示すように、上記の第１実施形態と同じく、両側部（Ａａ、Ａｂ）の厚みが厚くされ、ジャーナル部Ｊ側表面の領域Ａｓに凹みが設けられる。更に、第２実施形態の整形後のアーム部は、両側部（Ａａ、Ａｂ）に加え、その両側部（Ａａ、Ａｂ）からピントップ部Ａｃまでの連続した範囲でも厚みが厚い。
【００６２】
このように整形後のアーム部Ａは、両側部（Ａａ、Ａｂ）からピントップ部Ａｃまでの範囲の厚みが連続的に厚く維持されるとともに、ジャーナル部Ｊ側の表面に凹みが形成されている。このため、第２実施形態による鍛造クランク軸は、アーム部Ａ表面の凹みによって軽量化を図ることができる。加えて、アーム部Ａの両側部（Ａａ、Ａｂ）の厚み維持によって剛性の確保を図ることができる。
【００６３】
ここで、ピン部Ｐとアーム部Ａのつなぎ目であるピンフィレット部には、応力集中が生じ易い。このため、疲労強度の向上を目的とし、高周波誘導加熱による焼入れをピンフィレット部に施す場合が多い。このとき、アーム部Ａのピントップ部Ａｃは、焼入れが施されるピンフィレット部に隣接するので、ある程度の厚みが確保されていないと、焼割れが生じるおそれがある。第２実施形態による鍛造クランク軸は、焼入れをピンフィレット部に施す場合に、アーム部Ａのピントップ部Ａｃの厚みが厚いことから、焼割れに対する抵抗性が優れる。
【００６４】
一方、第２実施形態の整形前のアーム部は、図６に示すように、アーム部Ａのジャーナル部Ｊ側の表面のうち、両側部（Ａａ、Ａｂ）及びピントップ部Ａｃの内側の領域Ａｓに、整形後の最終製品形状と合致する凹みを有する。その凹みはアーム部Ａの両側部（Ａａ、Ａｂ）及びピントップ部Ａｃの領域まで滑らかに広がっている。これにより、そのアーム部形状は、両側部（Ａａ、Ａｂ）及びピントップ部Ａｃの厚みが整形後の最終製品の厚みよりも薄い。
【００６５】
更に、アーム部Ａの両側部（Ａａ、Ａｂ）からピントップ部Ａｃまでの範囲には、その範囲の外周に当該外周から突出する余肉部（Ａａａ、Ａｂａ、Ａｃａ）が形成されている。この余肉部（Ａａａ、Ａｂａ、Ａｃａ）は、板状であり、アーム部Ａの両側部（Ａａ、Ａｂ）からピントップ部Ａｃまでの範囲の外周に沿って設けられる。
【００６６】
余肉部（Ａａａ、Ａｂａ）の厚みは、その根元の両側部（Ａａ、Ａｂ）の厚みと比べ、同程度であるか又は薄い。また、余肉部Ａｃａの厚みは、アーム部Ａのピントップ部Ａｃの厚みと比べ、同程度であるか又は薄い。
【００６７】
２．鍛造クランク軸の製造方法
第２実施形態の工程は、上記の第１実施形態と同様とする。すなわち、型鍛造工程及びバリ抜き工程によってクランク軸を得て、整形前のクランク軸のアーム部を前記図６に示すような形状とする。バリ抜きされたクランク軸から、整形工程によって最終製品（整形後）のクランク軸を得て、最終製品のクランク軸のアーム部を前記図７に示すような形状とする。
【００６８】
図８は、本発明の第２実施形態の整形工程におけるロールの動作例を示す模式図であり、同図（ａ）は整形前の状態を示す正面図、同図（ｂ）は折り曲げ時の状態を示す断面図、同図（ｃ）は整形後の状態を示す正面図である。同図では、整形用金型及び第１金型の図示を省略する。また、同図（ｂ）は、同図（ａ）のＹ位置をロール１２が通過する時の状態を示すＹ位置の断面図である。
【００６９】
図９は、本発明の第２実施形態の整形工程における第１金型の動作例を模式的に示す側面図であり、同図（ａ）は第１金型を押し付けた状態を、同図（ｂ）は整形後の状態をそれぞれ示す。同図では、整形用金型及びロールの図示を省略する。
【００７０】
第２実施形態の整形工程では、上記の第１実施形態で用いた整形用金型及び第１金型２０が用いられる。また、図８に示すロール１２は、上記の第１実施形態で用いたロール１１と同様に、回転可能、かつ、クランク軸のアーム部Ａの中心線（ピン部Ｐの偏心方向）に沿って進退移動が可能である。
【００７１】
図８に示すロール１２の形状は、上記の第１実施形態で用いたロール１１と異なり、円錐台状である。また、図８に示すロール１２は、上下に、換言すると、クランク軸のアーム部Ａの中心面と垂直な方向（同図（ａ）の破線矢印参照）に移動可能である。このロール１２の上下への移動は、例えば、スライダーと、ロール１２をアーム部中心面側に向けて付勢する付勢手段（例えばばね）とで実現できる。ここで、「アーム部Ａの中心面」とは、ジャーナル部の軸心とピン部の軸心とを含む平面である。
【００７２】
第２実施形態の整形工程では、上記の第１実施形態と同様に、整形用金型によるプレス圧下の後、第１金型２０を進出させる。これにより、図９（ａ）に示すように、アーム部Ａのジャーナル部Ｊ側の表面に第１金型２０を押し付ける。
【００７３】
次に、ロール１２をピン部の偏心方向に沿って移動させる（図８（ａ）のハッチングを施した矢印参照）。その際、先ず、余肉部（Ａａａ、Ａｂａ、Ａｃａ）のうちでピントップ部Ａｃの周辺の部位と、ロール１２の外周面とが接触し、その部位にロール１２が押し当てられる。ロール１２をさらに偏心方向に沿って移動させると、ピントップ部Ａｃの周辺の部位が、ロール１２の外周面に沿って変形し、ジャーナル部Ｊ側の表面に向けて徐々に折り曲げられる。ロール１２をさらに偏心方向に沿って移動させると、余肉部（Ａａａ、Ａｂａ、Ａｃａ）が、ピントップ部Ａｃ周辺から両側部（Ａａ、Ａｂ）まで順に折り曲げられる。その過程で、ロール１２は、アーム部Ａのピントップ部Ａｃ及び両側部Ａａの外周形状に沿って上下に移動する。最終的に、余肉部（Ａａａ、Ａｂａ、Ａｃａ）の全部が、ジャーナル部Ｊ側の表面に向けて折り曲げられる。
【００７４】
これにより、アーム部Ａの両側部（Ａａ、Ａｂ）及びピントップ部Ａｃの余肉部Ａｃａは、個々の余肉部（Ａａａ、Ａｂａ、Ａｃａ）の体積分だけジャーナル部Ｊ側の表面に向けて張り出す。このため、得られるクランク軸では、前記図７に示すように、アーム部Ａの両側部（Ａａ、Ａｂ）からピントップ部Ａｃまでの連続した範囲における厚みが厚くなる。また、アーム部Ａのジャーナル部Ｊ側の表面に凹みが形成される。
【００７５】
このような第２実施形態によれば、アーム部Ａの両側部（Ａａ、Ａｂ）からピントップ部Ａｃまでの範囲の厚みを連続的に厚く維持しつつ、アーム部Ａのジャーナル部Ｊ側の表面に凹みを形成することが可能となる。これにより、第２実施形態は、得られる鍛造クランク軸において、軽量化と剛性確保を同時に図ることが可能となり、更に焼割れに対する抵抗性を向上できる。
【００７６】
この第２実施形態は、アーム部Ａの外周に局部的に突出する余肉部（Ａａａ、Ａｂａ、Ａｃａ）を形成し、この余肉部（Ａａａ、Ａｂａ、Ａｃａ）をロールによって折り曲げる。このため、第２実施形態は、多大な力が不要であり、簡便に行える。
【００７７】
勿論、第２実施形態は、上記の第１実施形態と同様の効果を奏することができる。
【００７８】
本発明は上記の各実施形態に限定されず、本発明の趣旨を逸脱しない範囲で、種々の変更が可能である。例えば、第１金型２０は必ずしも必要ではない。アーム部Ａの精密な寸法精度が要求されなければ、第１金型２０が無くても、ロールによってアーム部外周の余肉部（Ａａａ、Ａｂａ）を折り曲げることにより、アーム部Ａの両側部（Ａａ、Ａｂ）の厚みを厚く維持しつつ、アーム部Ａのジャーナル部Ｊ側の表面に凹みを形成することができるからである。
【００７９】
ロールの形状及び構成は、前記図４に示すロールの形状及び構成や、前記図８に示すロールの形状及び構成に限定されない。本発明では、例えば、バレル状のロール（以下、「バレル型ロール」ともいう）を用いてもよい。
【００８０】
図１０は、バレル型ロールを用いる場合の構成例を模式的に示す断面図である。同図では、クランク軸から、一つのピン部Ｐと、そのピン部Ｐの両端に位置する一対のアーム部（Ａ１、Ａ２）とを抽出して示す。同図に示すバレル型ロール１３は、第１テーパー面１３ａ及び第２テーパー面１３ｂを有する。第１テーパー面１３ａ及び第２テーパー面１３ｂは、いずれも、回転軸方向の中央位置から遠ざかるのに伴って外径が小さくなる。この場合、整形用金型は、ロールを収容するため、一対のアーム部に対応する部位とともに一対のアーム部の間がピン部Ｐの偏心方向に大きく開放されている。
【００８１】
このような形状のバレル型ロール１３を用いる整形工程では、第１テーパー面１３ａによって第１のアーム部Ａ１の余肉部を折り曲げるとともに、第２テーパー面１３ｂによって第２のアーム部Ａ２余肉部を折り曲げる。このようにバレル型ロールを用いれば、一対のアーム部の余肉部を同時に折り曲げることができる。
【００８２】
具体的には、第１実施形態では、略円柱状のロールに限定されることなく、円錐台状のロール又はバレル型ロールを用いることができる。また、第２実施形態では、円錐台状のロールに限定されることなく、略円柱状のロール又はバレル型ロールを用いることができる。
【００８３】
また、本発明は、アーム部中心面と垂直な方向へのロールの移動について、ロールの形状やアーム部の形状に応じて適宜設定することができる。具体的には、第１実施形態では、アーム部中心面と垂直な方向にロールが移動不能な場合に限定されることなく、第２実施形態と同様にアーム部中心面と垂直な方向にロールを移動可能としてもよい。
【００８４】
一方、第２実施形態では、ロールとして、アーム部中心面と垂直な方向に移動可能なロール１２を用いたが、第１実施形態と同様に、アーム部中心面と垂直な方向に移動することがないロールを用いてもよい。この場合、余肉部のうちでピントップ部Ａｃ周辺の部位を折り曲げることができないが、型鍛造工程で造形されるピントップ部Ａｃ周辺の形状を適宜変更する等の対策を講じれば、クランク軸の機能等に悪影響が生じることなく、焼割れに対する抵抗性も維持できる。
【産業上の利用可能性】
【００８５】
本発明は、あらゆるレシプロエンジンに搭載される鍛造クランク軸の製造に有効に利用できる。
【符号の説明】
【００８６】
１：鍛造クランク軸、  Ｊ、Ｊ１〜Ｊ５：ジャーナル部、  Ｐ、Ｐ１〜Ｐ４：ピン部、
Ｆｒ：フロント部、  Ｆｌ：フランジ部、  Ａ、Ａ１〜Ａ８：クランクアーム部、
Ｗ、Ｗ１〜Ｗ８：カウンターウエイト部、  Ａａ、Ａｂ：アーム部の側部、
Ａｃ：アーム部のピントップ部、
Ａｓ：アーム部のジャーナル部側表面における両側部の内側領域、
Ａａａ、Ａｂａ、Ａｃａ：余肉部、
１１〜１３：ロール、  １３ａ：第１テーパー面、  １３ｂ：第２テーパー面、
２０：第１金型
【図１】
0006287631.tif 000002
【図２】
0006287631.tif 000003
【図３】
0006287631.tif 000004
【図４】
0006287631.tif 000005
【図５】
0006287631.tif 000006
【図６】
0006287631.tif 000007
【図７】
0006287631.tif 000008
【図８】
0006287631.tif 000009
【図９】
0006287631.tif 000010
【図１０】
0006287631.tif 000011